【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
ｉ）表面ポリアミド樹脂組成物で作られた少なくとも一部分を有する表面を有し、かつ不織構造、生地、繊維詰め物およびその組み合わせから選択される繊維状材料を含む、第１構成部分であって、前記繊維状材料がマトリックス樹脂組成物で含浸される第１構成部分と、
ｉｉ）オーバーモールド成形用樹脂組成物を含む第２構成部分と、
を含むオーバーモールド成形複合構造であって、
前記オーバーモールド成形用樹脂組成物および前記表面ポリアミド樹脂組成物の一方が、
ａ）芳香族ジカルボン酸および脂肪族ジアミンから誘導される反復単位を含有する１種または複数種の半芳香族ポリアミド（Ａ）と、
ｂ）脂肪族ジカルボン酸および脂肪族ジアミンから誘導される反復単位を含有するポリアミド、脂肪族アミノカルボン酸から誘導される反復単位を含有するポリアミド、およびラクタムから誘導されるポリアミドからなる群から選択される１種または複数種の完全脂肪族ポリアミド（Ｂ）と、
のブレンドを含むポリアミド組成物で作られ、
前記オーバーモールド成形用樹脂組成物および前記表面ポリアミド樹脂組成物の他方が、１種または複数種のポリアミドで作られ、かつ
前記第２構成部分が、前記第１構成部分の表面の少なくとも一部分上で前記第１構成部分に接着される、オーバーモールド成形複合構造。
【請求項２】
請求項１に記載の第１構成部分をオーバーモールド成形用樹脂組成物でオーバーモールド成形する工程を含む、オーバーモールド成形複合構造を製造する方法であって、
前記オーバーモールド成形用樹脂組成物および前記表面ポリアミド樹脂組成物の一方が、
ａ）芳香族ジカルボン酸および脂肪族ジアミンから誘導される反復単位を含有する１種または複数種の半芳香族ポリアミド（Ａ）と、
ｂ）脂肪族ジカルボン酸および脂肪族ジアミンから誘導される反復単位を含有するポリアミド、脂肪族アミノカルボン酸から誘導される反復単位を含有するポリアミド、およびラクタムから誘導されるポリアミドからなる群から選択される１種または複数種の完全脂肪族ポリアミド（Ｂ）と、
のブレンドを含むポリアミド組成物で作られ、かつ
前記オーバーモールド成形用樹脂組成物および前記表面ポリアミド樹脂組成物の他方が、１種または複数種のポリアミドで作られる、方法。
【手続補正２】
【補正対象書類名】明細書
【補正対象項目名】００７５
【補正方法】変更
【補正の内容】
【００７５】
対照的に、完全脂肪族ポリアミドＰＡ６，６と半芳香族ポリアミドのブレンドを含むオーバーモールド成形用樹脂組成物を含むオーバーモールド成形構成部分と、半芳香族ポリアミドを含む表面樹脂組成物で作られた表面を有する複合構成部分との、本発明による実施例（Ｅ１）の接着性は、比較例より高かった。本発明による実施例（Ｅ１）は、オーバーモールド成形工程前に複合構成部分が２００℃で予熱された場合、接着強さの値９１Ｎを示し、予熱工程を行わなかった場合には７１Ｎの値を示した。半芳香族ポリアミドを含むオーバーモールド成形構成部分と、完全脂肪族ポリアミドＰＡ６，６と半芳香族ポリアミドのブレンドを含む表面樹脂組成物で作られた表面を有する複合構成部分および半芳香族ポリアミドを含む表面樹脂組成物で作られた表面を有する複合構成部分との、本発明による実施例（Ｅ２）の接着性は、比較例よりも高かった。本発明による実施例（Ｅ２）は、オーバーモールド成形工程前に複合構成部分が２００℃で予熱された場合、接着強さの値７１Ｎを示し、予熱工程を行わなかった場合には６６Ｎの値を示した。
以下、本明細書に記載の主な発明につき列記する。
［１］
ｉ）表面ポリアミド樹脂組成物で作られた少なくとも一部分を有する表面を有し、かつ不織構造、生地、繊維詰め物およびその組み合わせから選択される繊維状材料を含む、第１構成部分であって、前記繊維状材料がマトリックス樹脂組成物で含浸される第１構成部分と、
ｉｉ）オーバーモールド成形用樹脂組成物を含む第２構成部分と、
を含むオーバーモールド成形複合構造であって、
前記オーバーモールド成形用樹脂組成物および前記表面ポリアミド樹脂組成物の一方が、
ａ）芳香族ジカルボン酸および脂肪族ジアミンから誘導される反復単位を含有する１種または複数種の半芳香族ポリアミド（Ａ）と、
ｂ）脂肪族ジカルボン酸および脂肪族ジアミンから誘導される反復単位を含有するポリアミド、脂肪族アミノカルボン酸から誘導される反復単位を含有するポリアミド、およびラクタムから誘導されるポリアミドからなる群から選択される１種または複数種の完全脂肪族ポリアミド（Ｂ）と、
のブレンドを含むポリアミド組成物で作られ、
前記オーバーモールド成形用樹脂組成物および前記表面ポリアミド樹脂組成物の他方が、１種または複数種のポリアミドで作られ、かつ
前記第２構成部分が、前記第１構成部分の表面の少なくとも一部分上で前記第１構成部分に接着される、オーバーモールド成形複合構造。
［２］
前記繊維状材料が、ガラス繊維、炭素繊維、アラミド繊維、天然繊維またはその混合物で作られる、前記［１］に記載のオーバーモールド成形複合構造。
［３］
前記繊維状材料が、ガラス繊維で作られる、前記［２］に記載のオーバーモールド成形複合構造。
［４］
前記マトリックス樹脂組成物が、１種または複数種のポリアミドで作られる、または
ａ）芳香族ジカルボン酸および脂肪族ジアミンから誘導される反復単位を含有する１種または複数種の半芳香族ポリアミド（Ａ）と、
ｂ）脂肪族ジカルボン酸および脂肪族ジアミンから誘導される反復単位を含有するポリアミド、脂肪族アミノカルボン酸から誘導される反復単位を含有するポリアミド、およびラクタムから誘導されるポリアミドからなる群から選択される１種または複数種の完全脂肪族ポリアミド（Ｂ）と、
のブレンドを含むポリアミド組成物で作られる、前記［１］〜［３］のいずれかに記載のオーバーモールド成形複合構造。
［５］
前記ポリアミド組成物の前記１種または複数種の半芳香族ポリアミド（Ａ）と前記１種または複数種の完全脂肪族ポリアミド（Ｂ）との重量比（Ａ：Ｂ）が、約９９：１〜約５：９５である、前記［１］〜［４］のいずれかに記載のオーバーモールド成形複合構造。
［６］
前記１種または複数種の半芳香族ポリアミド（Ａ）の前記ジカルボン酸が、テレフタル酸、イソフタル酸およびその混合物から選択される、前記［１］〜［５］のいずれかに記載のオーバーモールド成形複合構造。
［７］
前記１種または複数種の半芳香族ポリアミド（Ａ）に含まれる前記脂肪族ジアミンが、ヘキサメチレンジアミン、２−メチルペンタメチレンジアミンおよびその混合物から選択される、前記［１］〜［６］のいずれかに記載のオーバーモールド成形複合構造。
［８］
前記マトリックス樹脂組成物および／または前記表面ポリアミド樹脂組成物および／または前記オーバーモールド成形用樹脂組成物がさらに、１種または複数種の耐衝撃性改良剤、１種または複数種の熱安定剤、１種または複数種の酸化安定剤、補強剤、１種または複数種の紫外線安定剤、１種または複数種の難燃剤、またはその混合物を含む、前記［１］〜［７］のいずれかに記載のオーバーモールド成形複合構造。
［９］
前記第１構成部分がシート構造の形状を有する、前記［１］〜［８］のいずれかに記載のオーバーモールド成形複合構造。
［１０］
自動車、トラック、民間飛行機、航空宇宙、鉄道、家庭用品、コンピューターのハードウェア、レクリエーションおよびスポーツ用品の構成部分、機械用の構造部材、建物用の構造部材、光起電装置用の構造部材または機械装置用の構造部材の形をとる、前記［１］〜［９］のいずれかに記載のオーバーモールド成形複合構造。
［１１］
前記［１］〜［１０］のいずれかに記載の第１構成部分をオーバーモールド成形用樹脂組成物でオーバーモールド成形する工程を含む、オーバーモールド成形複合構造を製造する方法であって、
前記オーバーモールド成形用樹脂組成物および前記表面ポリアミド樹脂組成物の一方が、
ａ）芳香族ジカルボン酸および脂肪族ジアミンから誘導される反復単位を含有する１種または複数種の半芳香族ポリアミド（Ａ）と、
ｂ）脂肪族ジカルボン酸および脂肪族ジアミンから誘導される反復単位を含有するポリアミド、脂肪族アミノカルボン酸から誘導される反復単位を含有するポリアミド、およびラクタムから誘導されるポリアミドからなる群から選択される１種または複数種の完全脂肪族ポリアミド（Ｂ）と、
のブレンドを含むポリアミド組成物で作られ、かつ
前記オーバーモールド成形用樹脂組成物および前記表面ポリアミド樹脂組成物の他方が、１種または複数種のポリアミドで作られる、方法。
［１２］
前記第１構成部分が、
ｉ）前記［１］、［４］または［８］に記載のマトリックス樹脂組成物で、前記［１］〜［３］のいずれかに記載の繊維状材料を含浸する工程を含む方法によって製造され、前記複合構造の表面の少なくとも一部分が、前記［１］または前記［５］〜［８］のいずれかに記載の表面ポリアミド樹脂組成物で作られる、前記［１１］に記載の方法。